(57)【要約】【課題】  低粘着力を有し、糊残り発生の問題を生じない表面保護フィルムを提供する。【解決手段】  フィルム基材と、前記フィルム基材の一方の面側に設けられた粘着剤層とで構成される表面保護フィルムであって、前記粘着剤層が、重量平均分子量２千〜３０万の樹脂成分が５％以下であり、前記粘着剤層が、三次元架橋物であり、前記三次元架橋物の不溶樹脂成分が９４％以上であり、前記三次元架橋物が（メタ）アクリル酸系樹脂成分と架橋剤成分である表面保護フィルムである。【選択図】  なし【特許請求の範囲】
【請求項１】
フィルム基材と、前記フィルム基材の一方の面側に設けられた粘着剤層とで構成される表面保護フィルムであって、前記粘着剤層が、重量平均分子量２千〜３０万の樹脂成分が５％以下であることを特徴とする表面保護フィルム。
【請求項２】
前記粘着剤層が、三次元架橋物である請求項１に記載の表面保護フィルム。
【請求項３】
前記三次元架橋物の不溶樹脂成分が９４％以上である請求項２に記載の表面保護フィルム。
【請求項４】
前記三次元架橋物が（メタ）アクリル酸系樹脂成分と架橋剤成分を含む硬化性組成物である請求項２または３に記載の表面保護フィルム。
【請求項５】
前記（メタ）アクリル酸系樹脂成分が（メタ）アクリル酸エステル共重合体成分である請求項４に記載の表面保護フィルム。
【請求項６】
前記（メタ）アクリル酸エステル共重合体成分がヒドロキシル基および／またはカルボキシル基を含有する請求項５に記載の表面保護フィルム。
【請求項７】
前記架橋剤成分がイソシアネート化合物である請求項４に記載の表面保護フィルム。
【請求項８】
粘着剤層の厚みが１〜２０μｍである請求項１に記載の表面保護フィルム。
【請求項９】
フィルム基材がポリエチレンテレフタレートまたはポリプロピレンである請求項１に記載の表面保護フィルム。
【請求項１０】
表面保護フィルムの粘着剤層とポリカーボネートフィルムとの１８０°剥離力の初期値が１０〜３００ｍＮ／２５ｍｍの範囲内である請求項１〜９のいずれかに記載の表面保護フィルム。
【発明の詳細な説明】
【技術分野】
【０００１】
本発明は表面保護フィルムに関するものである。
【背景技術】
【０００２】
従来より、金属板、化粧合板、合成樹脂板、プラスチックフィルム等の加工時や運搬時に、これらの表面に汚れ付着や傷つきを防止するために、表面保護フィルムが多用されている。特に近年  薄型軽量化の製品が増加し、様々の用途にプラスチックフィルムが用いられようになってきた。例えば、光学記録用途であるＤＶＤ（デジタル多用途ディスク）にポリカーボネートフィルムが使用されており、また、次世代光ディスクにおいても同様なフィルムで考案されている。さらに、ディスプレイ用途である電子ペーパーには、ポリエチレンテレフタレートフィルム、ポリエーテルサルホンフィルム、ポリエチレンナフタレートフィルムや環状オレフィンフィルムで考案されている。これらプラスチックフィルムの表面はガラスや金属と比較して傷つき易く、さらに光学記録用途やディスプレイ用途に使用されるプラスチックフィルムは、この表面上の傷が特性的に致命的な欠点になる事がある。このような欠点を防止する目的として、工程上及び最終製品のプラスチックフィルム表面に表面保護フィルムを貼り合わせられることがある。
【０００３】
さらに、表面保護フィルムには、被着体から表面保護フィルムを剥離した後、被着体を汚染しない、被着体に表面保護フィルムの粘着剤が残らない事が望まれる。特に、被着体に粘着剤が固体状の物体として糊残りした場合、光学記録用途やディスプレイ用途においては、傷同様の特性的に致命的な欠点になる事がある。これら糊残りが起こらない保護フィルムは、例えば  、特開２００２−２０７１３号公報では、スチレン−共役ジエン系エラストマーの水素添加物にポリイソプレンゴム、ポリイソブチレンゴム、ブチルゴムを添加した粘着剤層を持つ表面保護フィルムが開示され、特開２００１−３０３００５号公報には、特定の粘着剤層を形成したポリエチレンフィルムが開示され、特許公開２００１−３４２４４５号公報では、ゴム系ポリマーと特定なポリエステル変性ジメチルポリシロキサンを含有する粘着剤層を持つ表面保護フィルム開示されている。しかしながら、表面保護フィルムは、被着体に仮着後  短期間では問題は起こらないが、６ケ月以上の保管や高温多湿の厳しい環境下で保管された場合、剥離時に被着体表面に糊残りが起こることもあり、これが特性的に致命的な欠点になる事もあった。
【０００４】
また、これら表面保護フィルムは、永久的に貼り付けているのではなく、必要としなくなれば剥離して、廃棄する。即ち、貼り付け時にはひとりでに剥がれない適度な粘着力と、剥離時には被着しているフィルムを変形させない程度の容易に剥がれる粘着力とあわせ持つ必要がある。例えば、特開２００１−３０３００５号公報には、ポリカーボネートと表面保護フィルムにおいて、初期粘着力を約１００〜５００ｍＮ／２５ｍｍの範囲内の値にすることが良いと記載のある、特定の粘着剤層を形成したポリエチレンフィルムが開示されている。しかしながら、近年  被着するプラスチックフィルムの厚みが薄くなるものもあり、初期粘着力が１００〜５００ｍＮ／２５ｍｍの表面保護フィルムでは剥離時のプラスチックフィルムの変形を防止できないことがある。また、初期粘着力とともに貼り付け経時後の粘着力も小さい事が望まれ、１００ｍＮ／２５ｍｍ以下の粘着力を持つ保護フィルムも求められるようになってきた。
【特許文献１】特開２００２−２０７１３号公報
【特許文献２】特開２００１−３０３００５号公報
【特許文献３】特開２００１−３４２４４５号公報
【発明の開示】
【発明が解決しようとする課題】
【０００５】
本発明は、低粘着力を有し、糊残り発生の問題を生じない表面保護フィルムを提供する事にある。
【課題を解決するための手段】
【０００６】
本発明は、
（１）フィルム基材と、前記フィルム基材の一方の面側に設けられた粘着剤層とで構成される表面保護フィルムであって、前記粘着剤層が、重量平均分子量２千〜３０万の樹脂成分が５％以下であることを特徴とする表面保護フィルム。
（２）前記粘着剤層が、三次元架橋物である（１）に記載の表面保護フィルム。
（３）前記三次元架橋物の不溶樹脂成分が９４％以上である（２）に記載の表面保護フィルム。
（４）前記三次元架橋物が（メタ）アクリル酸系樹脂成分と架橋剤成分を含む硬化性組成物である（２）または（３）に記載の表面保護フィルム。
（５）  前記（メタ）アクリル酸系樹脂成分が（メタ）アクリル酸エステル共重合体成分である（４）に記載の表面保護フィルム。
（６）前記（メタ）アクリル酸エステル共重合体成分がヒドロキシル基および／またはカルボキシル基を含有する（５）に記載の表面保護フィルム。
（７）前記架橋剤成分がイソシアネート化合物である（４）に記載の表面保護フィルム。
（８）粘着剤層の厚みが１〜２０μｍである（１）に記載の表面保護フィルム。
（９）フィルム基材がポリエチレンテレフタレートまたはポリプロピレンである（１）に記載の表面保護フィルム。
（１０）表面保護フィルムの粘着剤層とポリカーボネートフィルムとの１８０°剥離力の初期値が１０〜３００ｍＮ／２５ｍｍの範囲内である（１）〜（９）のいずれかに記載の表面保護フィルム。
【発明の効果】
【０００７】
本発明によると、長期間保管や高温多湿環境下で保管しても低粘着力性を有し、糊残り発生の問題を生じない表面保護フィルムを提供できるようになった。
【発明を実施するための最良の形態】
【０００８】
プラスチックフィルム等の表面保護フィルムであって、フィルム基材と、前記フィルム基材の一方の面側に設けられた粘着剤層とで構成される表面保護フィルムであって、前記粘着剤層が、重量平均分子量２千〜３０万の成分が５％以下であることにより、糊残り発生の問題を生じない表面保護フィルムができることを見出し、本発明に至った。
【０００９】
以下、本発明を詳細に説明する。
本発明において用いられる粘着剤層は重量平均分子量２千〜３０万の樹脂成分が５％以下、好ましくは３％以下  さらに好ましくは１%以下であることを特徴とする。重量平均分子量２千〜３０万の樹脂成分が５％を超えると長期間保管時や高温多湿環境下処理した場合、糊残りが発生することがある。なお、樹脂成分の測定方法は、粘着剤単独フィルムを良溶媒中に２３℃７日間浸漬させた後、不溶の樹脂成分と良溶媒中に溶出した可溶樹脂成分に分ける。良溶媒中に溶出した可溶樹脂成分を加熱して濃縮処理した後、これを所定の溶剤にて溶解し、ＧＰＣ（ゲルパーメーションクロマトグラフィ）を用いて分子量を測定した。また、そのＧＰＣのリテンションタイムから分子量別に樹脂を分別する。重量平均分子量２千〜３０万の樹脂成分重量と、その他分子量の樹脂成分重量の重量比を用いて算出した。なお、粘着剤の良溶媒は特に限定するものではないが  粘着剤を希釈している溶剤が好ましく、トルエンまたは酢酸エチルがコスト的に好ましい。
【００１０】
前記粘着剤層には、三次元架橋物が含んでいることが好ましい。三次元架橋物の良溶媒に対する不溶の樹脂成分が９４％以上であることを好ましく、さらに好ましくは９６％以上、さらにより好ましくは９８％以上である。三次元架橋物を得る樹脂成分と架橋剤成分との組合せは限定されないが、例えば、グリシジル基を有するエポキシ樹脂と、フェノール樹脂架橋剤、アミン系樹脂架橋剤、酸無水系樹脂架橋剤の組合せ、熱や光照射によって三次元網状化しうる分子内に重合性炭素−炭素二重結合を少なくとも２個以上有する化合物と熱や光照射のラジカル開始剤の組合せ、（メタ）アクリル酸系樹脂成分と架橋剤成分の組合せなどが挙げられるが、中でも（メタ）アクリル系樹脂とイソシアネート化合物が好ましい。
【００１１】
（メタ）アクリル系樹脂としては、例えば、アクリル酸エステルを主たる構成単量体単位とする単独重合体及び共重合体から選ばれた（メタ）アクリル系重合体その他の官能性単量体との共重合体及びこれらの重合体の混合物が挙げられる。（メタ）アクリル酸エステルとして、例えば、（メタ）アクリル酸エチル、（メタ）アクリル酸ブチル、（メタ）アクリル酸２−エチルヘキシル、（メタ）アクリル酸グリシジル、（メタ）アクリル酸２−ヒドロキシエチルなどがある。特にヒドロキシル基  および／またはカルボキシル基を含有する（メタ）アクリル酸エステル共重合体成分が好ましい。
【００１２】
特に限定するものではないが、共重合体成分の重量平均分子量（Ｍｗ）は１０〜１００万の範囲が好ましく、より好ましくは２０〜５０万である。１０万以下になると粘着剤の凝集力が低下し、糊残りが発生し易くなる可能性がある。また、１００万を超えるとフィルム基材に粘着剤層を厚み精度良く塗工することが困難になる可能性がある。なお、これら数値はＧＰＣを用いてポリスチレン粒子換算の分子量として測定された値である。
【００１３】
イソシアネート化合物としては、例えば、多価イソシアネートのポリイソシアネート化合物およびポリイソシアート化合物の三量体、上記ポリイソシアネート化合物とポリオール化合物とを反応させて得られる末端イソシアネート化合物の三量体または末端イソシアネートウレタンプレポリマーをフェノール、オキシム類などで封鎖したブロック化ポリイソシアネート化合物などが挙げられる。
【００１４】
多価イソシアネートの具体例としては、例えば、2,4-トリレンジイソシアネート、2,6-トリレンジイソシアネート、1,3-キシリレンジイソシアネート、1,4-キシレンジイソシアネート、ジフェニルメタン-4-4'-ジイソシアネート、ジフェニルメタン-2-4'-ジイソシアネート、3-メチルジフェニルメタンジイソシアネート、ヘキサメチレンジイソシアネート、イソホロンジイソシアネート、ジシクロヘキシルメタン-4-4'-ジイソシアネート、ジシキウロヘキシルメタン-2-4'-ジイソシアネート、リジンイソシアネートなどが挙げられる。
【００１５】
なお、このようなイソシアネート化合物の添加量は、（メタ）アクリル酸エステル共重合体中の官能基に対して、化学等量の０．５倍以上の値とすることが好ましく、１倍量〜３倍量の範囲内の値とする事がより好ましい。添加量が３倍量を超えると、架橋に関与しないシアネート化合物の量が多くなり、被着体表面を汚染する可能性がある。
【００１６】
また、粘着剤層の厚みであるが、特に限定するものではないが、１μｍ〜２０μｍが好ましく、さらに５μｍ〜１０μｍがより好ましい。１μｍ未満であると表面保護フィルムが自然剥離する場合があり、また、２０μｍを超えると、粘着力がほとんど変わらず、実用上問題ないが経済的に効率が悪くなる。
【００１７】
粘着剤層の形成方法についは、特に制限されるものではないが、例えば、コンマコーター、ナイフコーター、ロールコーター、グラビアコーター、ダイコーター等の装置を使用することができる。
【００１８】
本発明において用いられるフィルム基材は、特に限定するものではないが、例えば、ポリエチレン、ポリプロピレン、ポリブテン、ポリブタジエン、ポリメチルペンテン、ポリエチレンテレフタレート、ポリブチレンテレフタレート、ポリウレタン、エチレン酢ビ共重合体、アイオノマー、エチレン・(メタ)アクリル酸共重合体、エチレン・(メタ)アクリル酸エステル共重合体、ポリスチレン、ビニルポリイソプレン、ポリカーボネート、ポリイミド等のフィルムを用いることができる。また、これらの樹脂の混合物からなるフィルムあるいはこれらの樹脂の積層フィルムでもあってもよい。さらにフィルム基材は透明とすることが好ましい。この理由は、フィルム基材が透明であれば、当該フィルム基材を介して異物混入等の外見検査を効率的にできるためである。ポリエチレンテレフタレートフィルムやポリプロピレンフィルムが好ましく、さらに延伸処理を施したポリエチレンテレフタレートフィルムやポリプロピレンフィルムが透明性、厚み精度、コストの面からも特に好ましい。また粘着剤との密着性を上げるために、これら基材の表面にコロナ処理を行ってもよい。
【００１９】
フィルム基材の厚さは、特に限定するものではないが、１０〜２００μｍであることが好ましく、１５〜４０μｍがさらに好ましい。この理由として、１０μｍ未満であると機械的強度が低下し、取り扱いが困難になる可能性があり、また、２００μｍを超えるとロール状に巻くのが困難になる可能性がある。
【００２０】
本発明において、表面保護フィルムはコスト面からロール形状に製造することが好ましい。また粘着剤層を保護するためにシリコーン樹脂を塗布して易剥離処理を施した剥離フィルム等を貼り付けることができる。
【００２１】
本発明において、表面保護フィルムの粘着剤層とポリカーボネートフィルムとの１８０°剥離力の初期値が、１０〜３００ｍＮ／２５ｍｍであることが好ましく、１５〜１００ｍＮ／２５ｍｍがより好ましい。剥離力の初期値が１０ｍＮ／２５ｍｍでは表面保護フィルムが自然剥離する可能性があり、また、３００ｍＮ／２５ｍｍを超えると、被着体のポリカーボネートフィルムが変形する可能性がある。
【実施例】
【００２２】
以下本発明の実施例について記載するが、本発明は、実施例に限定されるものではない。
１．糊残り性評価及び粘着力測定用サンプル作製方法
ポリエチレンテレフタレートフィルム（東洋紡績製  Ｅ５１０７  ２５μｍ）のコロナ処理面に乾燥後の粘着剤の厚みが１０μｍになるように粘着剤を塗工し、８０℃２分間乾燥した後、易剥離処理されたポリエチレンテレフタレートフィルム（セパレータ：帝人製  Ａ３１  ２５μｍ）の易剥離処理面側を粘着剤面にあわさるように貼り付けて、セパレータ付き表面保護フィルムを得た。４０℃３日間の条件で養生後、セパレータを剥離し、表面保護フィルムの粘着剤面側を被着体のポリカーボネートフィルムに２ｋｇローラーを用いて荷重を加えながら貼り付けた。その後、２５ｍｍ幅に切断して  糊残り性評価用及び粘着力測定用のサンプルとした。
２．糊残り性の評価
上記の測定用サンプルを未処理の状態及び４０℃９０％の高温高湿層にて２ヶ月、６ヶ月処理した後、サンプルの表面保護フィルムを剥離し、粘着剤面が貼り合わさっていた側のポリカーボネート表面をレーザー顕微鏡（ＬＡＳＥＲＴＥＣ製  ２５０倍）を用いて異物の有無を観察した。
３．粘着力の測定
上記の測定用サンプルを未処理の状態及び４０℃９０％の高温高湿層にて２ヶ月、６ヶ月処理した後、１８０°ピール試験にて粘着力を測定した。
４．粘着剤単独フィルムの作製
セパレータ（帝人製  Ａ３１  ２５μｍ）の易剥離処理面側に、乾燥後の粘着剤の厚みが１０μｍになるように粘着剤を塗工し、８０℃２分間乾燥した後、セパレータの易剥離面側を粘着剤面にあわさるように貼り付けて、セパレータ付き粘着剤単独フィルムを得た。４０℃３日間の条件で養生後、両方のセパレータを剥離し、粘着剤単独フィルムを得た。樹脂成分の測定用のサンプルとした。
５．不溶樹脂成分の測定
粘着剤単独フィルム０．５ｇの重量を正確に測定し、トルエン溶媒１００ｇ中に２３℃７日間浸漬させた後、不溶の樹脂成分とトルエン溶媒中に溶出した可溶樹脂成分に分離する。この不溶樹脂成分を１２０℃で２時間乾燥した後、重量を測定し、次式より算出する。
不溶樹脂成分（％）＝乾燥後の重量／初期の重量×１００
６．重量平均分子量２千〜３０万の樹脂成分測定
粘着剤単独フィルム０．５ｇの重量を正確に測定し、トルエン溶媒１００ｇ中に２３℃７日間浸漬させた後、不溶の樹脂成分と良溶媒中に溶出した可溶樹脂成分に分離する。トルエン溶媒中に溶出した可溶樹脂成分を加熱して濃縮処理した後、テトラヒドロキシフラン溶剤の溶解し、ＧＰＣを用いてポリスチレン換算による分子量を測定し、そのＧＰＣのリテンションタイムから分子量別に樹脂を分別する。重量平均分子量２千〜３０万の樹脂成分重量と、その他分子量の樹脂成分重量の重量比を用いて次式より重量平均分子量２千〜３０万の樹脂成分を算出した。
重量平均分子量２千〜３０万の樹脂成分（％）＝（１−Ａ／１００）×Ｂ／（Ｂ＋Ｃ）×１００
ただし、Ａ：不溶の樹脂成分の割合（％）
Ｂ：可溶分の内、重量平均分子量２千〜３０万の樹脂成分重量
Ｃ：可溶分の内、その他の分子量の樹脂成分重量）
ＧＰＣ測定は、昭和電工製  Ｓｈｏｄｅｘ  ＧＰＣ１０１を用いた。測定条件を下記に示す。
カラム：  ＴＳＫｇｅｌ  ＧＭＨ×Ｌ  ２本、  ＴＳＫｇｅｌ  ２０００Ｈ×Ｌ  １本、
カラム温度：  ４０℃
溶離液：  ＴＨＦ（テトラヒドロフラン）、  速度  1ｍｌ／ｍｉｎ．
検出器  ＲＩ
ポリスチレン−スタンダード  ：  Ｓｈｏｄｅｘ  ＳＴＡＮＤＡＲＤ昭和電工製
（１）Ｓ−３０７０、（２）Ｓ−１０７０、（３）Ｓ−１８５、（４）Ｓ−２８．５、（５）Ｕ−３．２５、（６）７０Ｐ
【００２３】
（実施例１）粘着剤に水酸基含有アクリルエステル系樹脂（ＳＫダイン１４９９Ｍ（綜研化学製））１００ｇ、硬化剤にポリイソシアネート化合物であるＤ−９０（綜研化学製）２ｇを混合して粘着剤を調整した。この粘着剤を用いて、糊残り性評価、粘着力測定用サンプル、及び  粘着剤単独フィルムを作製した。未処理及び４０℃９０％の高温高湿層にて２ヶ月、６ヶ月処理した糊残り評価用サンプルを１８０°ピール試験機（テンシロン：オリエンテック製）を用いて、剥離スピード３００ｍｍ／ｍｉｎにてポリカーボネートから表面保護フィルムを剥離した後  レーザー顕微鏡で糊残り性を観察したが、異物は観察されなかった。また、未処理及び４０℃９０％の高温高湿層にて２ヶ月、６ヶ月処理した粘着力用サンプルを同様に１８０°ピール試験機を用いて、剥離スピード３００ｍｍ／ｍｉｎにてポリカーボネートから表面保護フィルムを剥離した時の粘着力は、未処理品で７０ｍＮ／２５ｍｍ、２ヶ月及び６ヶ月処理品は９０ｍＮ／２５ｍｍであった。さらに粘着層の重量平均分子量２千〜３０万の樹脂成分は１．５％であり、不溶樹脂成分は９７％であった。
（実施例２）粘着剤に水酸基含有アクリルエステル系樹脂ＳＭＢ−００６（藤倉化成製）１００ｇ、硬化剤に2,4-トリレンジイソシアネートであるポリイソシアネート化合物とポリオール化合物とを反応させて得られる末端イソシアネート化合物の三量体であるコロネートＬ（日本ポリウレタン製）４．５ｇを混合して粘着剤を調整した以外は実施例１と同様に行なった。未処理  及び  ４０℃９０％の高温高湿層にて２ヶ月、６ヶ月処理後のポリカーボネートの表面には、異物は観察されなかった。また、粘着力は  未処理品で１５ｍＮ／２５ｍｍ  ２ヶ月処理品で２５ｍＮ／２５ｍｍ  及び  ６ヶ月処理品は３０ｍＮ／２５ｍｍであった。さらに粘着層の重量平均分子量２千〜３０万の樹脂成分は１％であり、不溶樹脂成分は９８％であった。
（実施例３）粘着剤に水酸基含有アクリルエステル系樹脂ＳＭＢ−００７（藤倉化成製）１００ｇ、硬化剤に2,4-トリレンジイソシアネートであるポリイソシアネート化合物とポリオール化合物とを反応させて得られる末端イソシアネート化合物の三量体であるコロネートＬ（日本ポリウレタン製）３．０ｇを混合して粘着剤を調整した以外は実施例１と同様に行なった。未処理  及び  ４０℃９０％の高温高湿層にて２ヶ月、６ヶ月処理後のポリカーボネートの表面には、異物は観察されなかった。また、粘着力は  未処理品で６０ｍＮ／２５ｍｍ  ２ヶ月処理品で７０ｍＮ／２５ｍｍ  及び  ６ヶ月処理品は７５ｍＮ／２５ｍｍであった。さらに粘着層の重量平均分子量２千〜３０万の樹脂成分は２％であり、不溶樹脂成分は９５％であった。
（実施例４）粘着剤に水酸基含有アクリルエステル系樹脂ＳＭＢ−００９（藤倉化成製）１００ｇ、硬化剤に2,4-トリレンジイソシアネートであるポリイソシアネート化合物とポリオール化合物とを反応させて得られる末端イソシアネート化合物の三量体であるコロネートＬ（日本ポリウレタン製）３．５ｇを混合して粘着剤を調整した以外は実施例１と同様に行なった。未処理  及び  ４０℃９０％の高温高湿層にて２ヶ月、６ヶ月処理後のポリカーボネートの表面には、異物は観察されなかった。また、粘着力は  未処理品で２５ｍＮ／２５ｍｍ  ２ヶ月処理品で３５ｍＮ／２５ｍｍ  及び  ６ヶ月処理品は４０ｍＮ／２５ｍｍであった。さらに粘着層の重量平均分子量２千〜３０万の樹脂成分は１％であり、不溶樹脂成分は９８％であった。
（実施例５）粘着剤に水酸基含有アクリルエステル系樹脂ＢＰＳ  ６０７８ＴＦ（東洋インキ製造製）１００ｇ、硬化剤にポリイソシアネート化合物であるＢＨＳ８５１５（東洋インキ製造製）１５ｇ、硬化促進剤にＢＸＸ３７７８−１０（東洋インキ製造製）０．１ｇ、遅延剤にＢＸＸ５６３８（東洋インキ製造製）１ｇを混合して粘着剤を調整、また、粘着剤の厚みを５μｍに調整した以外は実施例１と同様に行なった。未処理  及び  ４０℃９０％の高温高湿層にて２ヶ月、６ヶ月処理後のポリカーボネートの表面には、異物は観察されなかった。また、粘着力は  未処理品で５０ｍＮ／２５ｍｍ  ２ヶ月  及び  ６ヶ月処理品は６０ｍＮ／２５ｍｍであった。さらに粘着層の重量平均分子量２千〜３０万の樹脂成分は１．５％であり、不溶樹脂成分は９７％であった。
【００２４】
（比較例１）粘着剤に水酸基含有アクリルエステル系樹脂ＳＭＢ−００１（藤倉化成製）１００ｇ、硬化剤に2,4-トリレンジイソシアネートであるポリイソシアネート化合物とポリオール化合物とを反応させて得られる末端イソシアネート化合物の三量体であるコロネートＬ（日本ポリウレタン製）６．０ｇを混合して粘着剤を調整した以外は実施例１と同様に行なった。未処理品のポリカーボネートの表面には、異物は観察されなかったが、４０℃９０％の高温高湿層にて２ヶ月、６ヶ月処理後のポリカーボネートの表面には、多数の異物が観察された。また、粘着力は  未処理品で２５ｍＮ／２５ｍｍ  ２ヶ月処理品で４０ｍＮ／２５ｍｍ  及び  ６ヶ月処理品は４５ｍＮ／２５ｍｍであった。さらに粘着層の重量平均分子量２千〜３０万の樹脂成分は５％であり、不溶樹脂成分は９３％であった。
（比較例２）粘着剤に水酸基含有アクリルエステル系樹脂ＳＭＢ−００４（藤倉化成製）１００ｇ、硬化剤に2,4-トリレンジイソシアネートであるポリイソシアネート化合物とポリオール化合物とを反応させて得られる末端イソシアネート化合物の三量体であるコロネートＬ（日本ポリウレタン製）６．０ｇを混合して粘着剤を調整した以外は実施例１と同様に行なった。未処理品のポリカーボネートの表面には、異物は観察されなかったが、４０℃９０％の高温高湿層にて２ヶ月、６ヶ月処理後のポリカーボネートの表面には、多数の異物が観察された。また、粘着力は  未処理品で２０ｍＮ／２５ｍｍ  ２ヶ月処理品  及び  ６ヶ月処理品は３０ｍＮ／２５ｍｍであった。さらに粘着層の重量平均分子量２千〜３０万の樹脂成分は６％であり、不溶樹脂成分は９２％であった。
（比較例３）粘着剤に水酸基含有アクリルエステル系樹脂ＳＭＢ−００５（藤倉化成製）１００ｇ、硬化剤に2,4-トリレンジイソシアネートであるポリイソシアネート化合物とポリオール化合物とを反応させて得られる末端イソシアネート化合物の三量体であるコロネートＬ（日本ポリウレタン製）６．０ｇを混合して粘着剤を調整した以外は実施例１と同様に行なった。未処理品のポリカーボネートの表面には、異物は観察されなかったが、４０℃９０％の高温高湿層にて２ヶ月、６ヶ月処理後のポリカーボネートの表面には、多数の異物が観察された。また、粘着力は  未処理品で４０ｍＮ／２５ｍｍ  ２ヶ月処理品で６０ｍＮ／２５ｍｍ及び６ヶ月処理品は６５ｍＮ／２５ｍｍであった。さらに粘着層の重量平均分子量２千〜３０万の樹脂成分は７％であり、不溶樹脂成分は９１％であった。
【産業上の利用可能性】
【００２５】
本発明は  低粘着力を有し、糊残り発生の問題を生じない表面保護フィルムである。特に光学記録用途やディスプレイ用途に使用されるプラスチックフィルム等の表面保護フィルムに有用である。